(57)【要約】【課題】印刷機の高速化及びブランケット自動洗浄機の普及に伴い、ブランケットにかかるせん断方向の応力が大きくなり、表面層とその下面の支持体層との間に剥離が生じることがあった。【解決手段】印刷面となる表面層の下面に支持体層を設けてなる印刷用ブランケットにおいて、前記支持体層を形成する織布は合成繊維と綿糸とからなり、合成繊維の含有率を体積比で６５〜９０％としたことを特徴とする。前記支持体層を形成する織布の緯糸の合成繊維含有率を体積比で１０〜８０％とすることが好ましい。前記支持体層を形成する織布の緯糸は、合成繊維と綿糸を交互に織り込むか、合成繊維と綿糸の混紡糸を使用することができる。【選択図】        図１
2005022101.tif 000002
【特許請求の範囲】
【請求項１】
印刷面となる表面層の下面に支持体層を設けてなる印刷用ブランケットにおいて、前記支持体層を形成する織布は合成繊維と綿糸とからなり、合成繊維の含有率を体積比で６５〜９０％としたことを特徴とする印刷用ブランケット。
【請求項２】
支持体層を形成する織布の緯糸の合成繊維含有率が体積比で１０〜８０％としたことを特徴とする請求項１に記載の印刷用ブランケット。
【請求項３】
支持体層を形成する織布の緯糸に合成繊維と綿糸を交互に織り込むことを特徴とする請求項１または２に記載の印刷用ブランケット。
【請求項４】
支持体層を形成する織布の緯糸に合成繊維と綿糸の混紡糸を使用することを特徴とする請求項１または２に記載の印刷用ブランケット。
【発明の詳細な説明】
【０００１】
【産業上の利用分野】
この発明はオフセット印刷機に用いられる印刷用ブランケットに係り、詳しくは、高速印刷においても十分な接着性と繰り返し圧縮に対する十分な耐久性を有する印刷用ブランケットに関するものである。
【０００２】
【従来の技術】
オフセット印刷は刷版から画像を一度ブランケットに転写し、このブランケットに転写された画像を紙面に印刷するものである。従って、運転中にブランケット胴に装着されたブランケットに弛みやズレが生じると印刷された画像にもズレが生じる。このために、印刷用ブランケットはブランケット胴への装着が容易であるばかりでなく、装着後は確実に固定されていなければならない。このような印刷用ブランケットは、例えば、複数枚の織布による補強層の上に圧縮性層を設け、さらに前記圧縮性層に支持体層を介して印刷面となる表面層を積層してなる。
【０００３】
圧縮性印刷用ブランケットは、例えば図１に示すように、印刷面となる表面層１の下面側に１層の織布からなる支持体層２を介して発泡層である圧縮性層３が形成されており、圧縮性層３は織布による補強層４，６及び８が接着層５及び７を介して積層された３層の補強層によって支持されている。
【０００４】
表面層の下面に積層される支持体層２には、ブランケット胴への装着のし易さを考慮して、ある程度の残留伸びを残した織布が使用される。また、支持体層２には表面層への布目の影響を少なくするために、細番手の糸を使用した織布が使用される。このような表面層の下面に積層される支持体層には、表面層との接着性を考慮して綿糸単独、綿糸とレーヨン糸の混紡、レーヨン糸単独等による織布が用いられている。
【０００５】
【発明が解決しようとする課題】
しかしながら、印刷機の高速化及びブランケット自動洗浄機の普及に伴い、従来の印刷用ブランケットには次のような問題があった。即ち、印刷機の高速化に伴い、ブランケットにかかるせん断方向の応力が大きくなる。表面層（ゴム層）と織布層である支持体層のヤング率の違いにより、印刷により生じたせん断方向の応力は表面層とその下面に積層される支持体層の間に最も影響し、両者の間に剥離が発生する。
【０００６】
また、ブランケット自動洗浄機は不織布やスポンジなどでブランケット上に堆積したインキや紙紛等を高速回転し、洗浄する。その時に生じるせん断方向の応力により、やはり表面層と支持体層は疲労して剥離が発生する。
【０００７】
このようにブランケットの剥離が生じると、ブランケットを交換しなければならなくなるから、印刷効率（生産性）が大幅に悪くなる。従来使用されている綿による織布は、油脂、綿蝋等の不純物により接着性が悪く剥離が発生し易いという問題があった。また、レーヨンによる織布は繰り返し圧縮に対する疲労抵抗が十分とはいえず、高速印刷時の繰り返し圧縮に対する耐久性に問題があった。
【０００８】
【特許文献１】
特開２００１−３１０５７０号公報
【０００９】
特許文献１には、支持体層に溶剤湿式冷却ゲル紡糸法による紡績糸であるビニロン糸を使用することが提案されているが、ビニロン糸は接着性及び繰り返し圧縮応力に対する耐久性には優れているが、非常に高価であり製品のコストアップになるという問題がある。
【００１０】
【発明の目的】
この発明はかかる現況に鑑みてなされたもので、表面層とその下面に積層される支持体層とを強固に接着することによって、繰り返し圧縮に対する耐久性を向上させ、経済的な印刷用ブランケットを提供することを目的とする。
【００１１】
【課題を解決するための手段】
この発明は上記目的を達成するために次のような構成とした。即ち、この発明に係る印刷用ブランケットは、印刷面となる表面層の下面に支持体層を設けてなる印刷用ブランケットにおいて、前記支持体層を形成する織布は合成繊維と綿糸とからなり、合成繊維の含有率を体積比で６５〜９０％とすることを特徴とする。前記支持体層を形成する織布の緯糸の合成繊維含有率が体積比で１０〜８０％であることが好ましい。
【００１２】
また、前記支持体層を形成する織布における合成繊維含有率は、緯糸を織り込む際に合成繊維と綿糸を交互に織り込むか、合成繊維と綿糸の混紡糸とすることができる。
【００１３】
上記構成とすることによって、綿糸による接着強度と共に、合成繊維による繰り返し圧縮応力に対する耐久性が得られる。即ち、印刷機の高速化によるせん断方向の応力が大きくなっても、表面層とその下面に積層される支持体層の間に影響を受けることがなく、両者の間に剥離が発生しない。
【００１４】
この発明に係るブランケットの表面層は、印刷インキ、インキ洗浄剤等を考慮して耐油性ポリマーが用いられ、例えば、クロロプレンゴム（ＣＲ）、多硫化ゴム（Ｔ）、ポリアクリロニトリル・ブタジエンゴム（ＮＢＲ）、フッ素ゴム（ＦＫＭ）、シリコーンゴム（Ｑ）等によって形成することができる。このような耐油性ポリマーは加硫剤、加硫促進剤、強化剤、老化防止剤等の１種以上を添加したものであってもよい。
【００１５】
【実施例】
この発明の具体的実施例について説明する。
まず、ブランケットは図１に示す通常の構造によるブランケットを製造し、表面層１から順に支持体層２、圧縮性層３、補強層４，接着層５、補強層６、接着層７、補強層８とし、順次接着、積層してなる。表面層１の下面に積層される支持体層２をなす織布の経糸及び緯糸は、表１に示すとおりである。尚、ここで、経糸はブランケットをブランケット胴に装着したときのブランケットの回転方向、緯糸はブランケット胴の軸方向をいう。
【００１６】
【表１】
2005022101.tif 000003
【００１７】
前記支持体層の経糸方向における支持体層と表面層との接着強度について測定した。測定方法は、ＪＩＳ  Ｋ６２５６「布と加硫ゴムの剥離試験」に準拠した。試料寸法には、幅２５．４ｍｍ×長さ１５０ｍｍのものを用い、引張速度は、ＪＩＳ  Ｋ６２５６「布と加硫ゴムの剥離試験」に準拠して行った。測定結果を表２に示す。
【００１８】
【表２】
2005022101.tif 000004
【００１９】
上記表１から明らかなように、実施例は比較例に比べて接着強度が向上しており、破損状態も実施例では比較例のように、表面層と織布の界面の破壊ではなく表面層の凝集破壊であり、表面層と織布との接着は良好であった。比較例３はすべて合成繊維であり、綿糸特有の綿蝋が経糸、緯糸とも含まれておらず、ストレッチ工程ですべりがなく、うまくストレッチ加工ができない。そこで生じた多少の歪がブランケット製造工程で誇張され、製造できなかった。
【００２０】
次いで、繰り返し圧縮疲労試験を次のように行った。圧縮疲労試験機には、印刷機の圧胴とブランケット胴のユニットを改造したベアラーコンタクト方式の圧縮・回転試験機を用い、圧胴とブランケット胴は、胴径φ１７３ｍｍ、面長４１４ｍｍである。
【００２１】
試験方法は次のようにして行った。まず、ニップでのブランケットの圧縮量が０．２０ｍｍになるようにブランケト胴に下敷きを装着してブランケットを胴に張る。次いで、１００回転させた後、増し締めを行う。その後、試験機を回転速度１０００ｒｐｍの高速で回転させる。１０００００回転後、支持体層の経糸方向における支持体層と表面層との接着強度について測定した。
【００２２】
測定方法は、ＪＩＳ  Ｋ６２５６「布と加硫ゴムの剥離試験」に準拠した。試料寸法には、幅２５．４ｍｍ×長さ１５０ｍｍのものを用い、引張速度は、ＪＩＳ  Ｋ６２５６「布と加硫ゴムの剥離試験」に準拠して行った。測定結果を表３に示す。
【００２３】
【表３】
2005022101.tif 000005
【００２４】
表３から明らかのように、合成繊維の含有率を体積比で６５〜９０％とした実施例は比較例に比べて圧縮疲労試験後の接着強度低下率が小さく良好である。また、前記支持体層を形成する織布の緯糸の合成繊維含有率は、体積比で１０〜８０％である場合に圧縮疲労試験後の接着強度低下率が小さく良好である。
【００２５】
【発明の効果】
以上詳述したように、この発明は、支持体層を形成する織布を合成繊維と綿糸とにより構成し、合成繊維の含有率を体積比で６５〜９０％としたから、高速印刷及び自動洗浄機による表面層の剥離を低減させた印刷用ブランケットを得ることができる。
【図面の簡単な説明】
【図１】ブランケットの一例を示す説明用拡大断面図である。
【符号の説明】
１  表面層
２  支持体層
３  圧縮性層
４，６，８  補強層
５，７  接着層
【図１】
2005022101.tif 000006